(57)【特許請求の範囲】
【請求項１】
中空部(1)を有する中空センター(2)と必要に応じて該中空センター上に形成された１層以上の中間コア層(3)から成る中空コア(5)、該中空コア上に形成されたカバー(4)から成る中空ゴルフボールの製造方法において、該中空センターを作製する工程が、
(ｉ)中空センター用のゴム組成物を調製する工程、
(ii)該中空センター用ゴム組成物を用いて、内側の中空部側のみ加硫された椀状半球体を形成する工程、および
(iii)該椀状半球体を２つ接合し、中空センター全体を加硫する工程
を含む中空ゴルフボールの製造方法。
【請求項２】
前記中空コア(5)が、前記中間コア層(3)を含まず、中空センター(2)のみから成る請求項１記載の中空ゴルフボールの製造方法。
【請求項３】
前記中空センターを作製する工程が、
(ｉ)中空センター用のゴム組成物を調製する工程、
(ii)該中空センター用のゴム組成物を、中空センターの外面に相当する外側面を形成するための半球金型と、中空部側の面を形成するための中子金型との間に挿入し、中子金型を加硫温度まで加熱し中空部側のみが加硫された椀状半球体を形成する工程、および
(iii)該椀状半球体を２つ接合し、中空センター全体を加硫する工程
を含む請求項１記載の中空ゴルフボールの製造方法。
【請求項４】
前記中空センターを作製する工程が、
(ｉ)中空センター用のゴム組成物を調製する工程、
(ii)(a)該中空センター用のゴム組成物を用いて、椀状半球体を予備成形する工程、および
(b)該椀状半球体の中空部側の面に加熱体を接触させて、中空部側のみが加硫された椀状半球体を形成する工程、および
(iii)該椀状半球体を２つ接合し、中空センター全体を加硫する工程
を含む請求項１記載の中空ゴルフボールの製造方法。
【発明の詳細な説明】
【０００１】
【発明の属する技術分野】
本発明は、中空ソリッドゴルフボールおよびその製造方法に関し、更に詳述すると、中空部が真球であり、かつ耐久性に優れ、反発性能を損なうことなく、打撃時のフィーリングが良好な中空ゴルフボールの製造方法に関する。
【０００２】
【従来の技術】
ゴルフボール、特にそのコアの製造方法としては、一般的に半球金型内にゴム組成物を挿入して、その後、別の半球の金型を被せて加熱加圧する方法が知られている。また、上記コアを２層にする方法として、半球金型と中子金型とを用い、加硫しない程度の加熱加圧により椀状半球を成形し、その中に予め作製しておいた加硫後のセンターを挿入して、その椀状半球を被せて加熱加圧して加硫する方法がある。また中空の糸巻きゴルフボールとして鉄の中空球に予め伸ばした糸ゴムを巻いた方法がある（特開昭61-187876号公報）。
【０００３】
最近のゴルフボールの反発特性は非常に向上しており、そして飛距離を向上するために打出角が高く、スピンが少なくなるように鋭意検討されてきた。しかし、フィーリングの向上という点では未だプレイヤーのニーズを満たしていない。そこで、フィーリングを向上する方法として、ゴルフボールの中を空洞にすることが考えられるが、中空ゴルフボールの加硫ゴムでの製造方法がないために検討できていないのが現状であった。特に、中空ゴルフボールのコアを、図５のような中子金型を使用したプレス成形、もしくは射出成形にて椀状半球体を作製し、更に２個の椀状半球体を図６のような金型を使用して加硫接着した場合、コア用ゴム組成物の膨張により中空部がつぶれてしまい真球状にならず、コアの厚みにばらつきを生じる。また、加硫後の中がくり抜かれた半球を接着剤等で貼り合わせて作製した中空コアの場合は、ゴルフクラブによる打撃時の衝撃が非常に大きいため、接着面で割れてしまい耐久性が極端に低下するという問題点があった。
【０００４】
【発明が解決しようとする課題】
本発明は上記のような従来の中空ゴルフボールの有する問題点を解決し、真球の中空部を有し、かつ耐久性に優れ、反発性能を損なうことなく、打撃時のフィーリングが良好な中空ゴルフボールの製造方法を提供することを目的とする。
【０００５】
【課題を解決するための手段】
本発明者らは上記目的を達成すべく鋭意検討を行った結果、中空コアと該コアを被覆するカバーから成るソリッドゴルフボールの製造方法において、半球金型と中子金型を用いてコア用ゴム組成物の内側面のみ先に加硫することにより、中空部が真球に保たれ、かつ耐久性に優れ、飛行性能を損なうことなく、打撃時のフィーリングを向上した中空ゴルフボールが得られることを見い出し、それに基づいて本発明を完成させるに至った。
【０００６】
即ち、本発明は、中空部(1)を有する中空センター(2)と必要に応じて該中空センター上に形成された１層以上の中間コア層(3)から成る中空コア(5)、該中空コア上に形成されたカバー(4)から成る中空ゴルフボールの製造方法において、該中空センターを作製する工程が、
(ｉ)中空センター用のゴム組成物を調製する工程、
(ii)該中空センター用ゴム組成物を用いて、内側の中空部側のみ加硫された椀状半球体を形成する工程、および
(iii)該椀状半球体を２つ接合し、中空センター全体を加硫する工程
を含む中空ゴルフボールの製造方法を提供する。
【０００７】
本発明の中空ゴルフボールの製造方法を図を用いて説明する。図１は本発明の中空ゴルフボールの製造方法に用いる金型の断面を模式的に示す図である。図１に示す如く半球金型(11)と、低熱伝導部(13)、金属薄板(14)および中子中空部(15)で構成された中子金型(12)を用いてその中にゴム組成物を挿入して、金属薄板(14)の部分を加熱して内側面のみ加硫を行った後、中子金型を取り除き、中空部側のみが加硫された椀状半球体を作製する。その椀状半球体２個を半球金型(11)２個よりなる金型を使用して再加硫を行い、中空センター全体を加硫して中空センターを形成する。尚、上記中空部側のみが加硫された椀状半球体とは、中空部側（内側）のみが加硫しており、上記中空部側のまわりに存在する外側部分が半加硫または未加硫であることをいう。更に、前述のように、椀状半球体を所定形状に成形する際に、同時に上記椀状半球体の中空部側のみの加硫を行ってもよいし、また椀状半球体を所定形状に成形し、その後に上記椀状半球体の中空部側の内側面に、加熱された金型等を接触させて、中空部側の加硫を行ってもよい。
【０００８】
上記椀状半球体を作成する際に、図１の半球金型(11)の温度は80〜130℃、好ましくは110〜120℃であり、その材質は金属であることが好ましい。低熱伝導部(13)の部分は熱伝導が低くなるように、耐熱性を有し、かつ熱伝導率の低い樹脂、またはセラミック、例えばテフロン、ポリアセテート等が好ましい。金属薄板(14)および中子中空部(15)の部分は、一体の金属であり、かつ中子中空部(15)が中空になっており金属薄板(14)のみ加熱するように、図２のように金属薄板(14)の部分の裏側に電熱線を張っておき電流を流すことにより加熱する方法が好ましい。上記椀状半球体の内側面の加硫条件は、(14)の部分の温度140〜170℃で10〜20分間である。
【０００９】
上記のように作製された椀状半球体は中子金型(12)を取り除いた後、２個を貼り合わせ半球金型11中で再度全体を加硫する。その際の加硫条件は、好ましくは140〜170℃で10〜20分間である。
【００１０】
形成された椀状半球体を２個接合して、中空部分以外の部分を加硫すれば、中空センターが形成される。尚、椀状半球体は、必ずしも中空センターを２等分した形状である必要はないが、２等分した形状にする場合は、椀状半球体を作製するための金型が１種類でよく、また中空センターを作製するために準備および保管される椀状半球体が１種類でよく、生産性に優れる。それにより、椀状半球体は、中空センターを２等分した形状とするのがよい。
【００１１】
中空センターに用いられるゴム組成物は、基材ゴム、共架橋剤、架橋剤、充填材等を含有する。基材ゴムとしては、従来からソリッドゴルフボールに用いられている天然ゴム、合成ゴム、またはそれらの混合物が用いられる。合成ゴムの例としては、ポリブタジエンゴム、ポリイソプレンゴム、スチレンポリブタジエンゴム、エチレン-プロピレン-ジエンゴム（ＥＰＤＭ）が挙げられる。特にシス-1,4-構造少なくとも40％以上、好ましくは80％以上を有するいわゆるハイシスポリブタジエンゴムが好ましい。基材ゴムは高反発とするためにゴム組成物の少なくとも70％、好ましくは90％を構成する。
【００１２】
共架橋剤としては、不飽和カルボン酸の金属塩、特にアクリル酸またはメタクリル酸等のような炭素数３〜８のα,β-不飽和カルボン酸の、亜鉛、マグネシウム塩等の一価または二価の金属塩が挙げられるが、高い反発性を付与するため、本発明ではアクリル酸亜鉛を用いる。配合量は基材ゴム100重量部に対して、15〜50重量部、好ましくは25〜35重量部が好ましい。50重量部より多いと硬くなり過ぎ、フィーリングが悪くなり、15重量部より少ないと反発が悪くなり飛距離が低下する。
【００１３】
架橋剤として、有機過酸化物、例えばジクミルパーオキサイド、1,1-ビス(t-ブチルパーオキシ)-3,5-トリメチルシクロヘキサン、2,5-ジメチル-2,5-ジ(t-ブチルパーオキシ)ヘキサン、ジ-t-ブチルパーオキサイド等が挙げられ、ジクミルパーオキサイドが好適である。配合量は、基材ゴム100重量部に対して0.1〜３重量部、好ましくは0.5〜2.0重量部である。0.1重量部未満では軟らかくなり過ぎて反発が悪くなり飛距離が低下する。３重量部を越えると硬くなり過ぎ、フィーリングが悪くなる。
【００１４】
充填材は、ゴルフボールのコアに通常配合されるものであればよく、例えば無機塩（具体的には、酸化亜鉛、硫酸バリウム、炭酸カルシウム）、高比重金属粉末（例えば、タングステン粉末、モリブデン粉末等）およびそれらの混合物が挙げられる。本発明に用いる中空コアは通常の中実コアに比べて重量が不足する傾向があるので、無機塩と高比重金属粉末の混合物を用いるのが好ましい。
【００１５】
尚、中空コア(5)は、中空センター(2)のみで構成してもよいが、中空センター上に１層以上の中間コア層(3)を配してもよい。中間コア層(3)を用いる場合、中間コア層には、前述の中空センターに用いられるものと同様のゴム組成物を用いることができる。中間コア層(3)を配することにより、中空コアの内側と外側に異なるゴム組成物を使用することも可能となり、得られたゴルフボールの打球感や反発性を向上するための種々の調整が可能となる。また、ゴム組成物の厚さが大きいほど加硫時の膨張量が大きくなるため、中空センターのみで中空コアを形成する場合に比べて、中空センターの厚さを小さくすることができる。従って、本発明の中空ゴルフボールの製造方法における中空部側のみ加硫された椀状半球体を２つ接合し、中空センター全体を加硫する工程において、ゴム組成物の膨張による中空センターや中空部の変形を更に防止し得るという効果もある。逆に、中空コアを中空センターのみで構成する場合は、製造工程が少なく、生産性に優れる。
【００１６】
中空部の直径は特に限定されるものではないが、好ましくは中空部直径５〜30mm、より好ましくは10〜25mmを有する。中空部直径を30mmより大きくすると、得られたゴルフボールの打撃時の変形が大きくなり過ぎて、エネルギーロスが大きくなり、反発性が低下しやすくなる。またコアゴム層に比重調整のために多量の充填材を使用する必要があり、反発性が低下することになる。中空部直径が５mmより小さいと、ゴルフボールの慣性モーメントの増大や打球感の向上という中空部を設けることによる効果が十分に達成できなくなる。
【００１７】
中空センターの厚さを含めた中空コアの厚さは4.0〜18mmであることが好ましい。中空コア厚さが4.0mmより小さいと、カバーが厚くなり過ぎる、または中空部直径が大きくなり過ぎることとなる。カバーが厚くなり過ぎると前述のように打球感が低下し易く、中空部直径が大きくなり過ぎると前述のように反発性が低下する。中空センターの厚さを含めた中空コアの厚さは、より好ましくは6mm以上、更に好ましくは7mm以上である。また、中空コア厚さを18mmより大きくすると、カバーが薄くなり過ぎる、または中空部直径が小さくなり過ぎることとなる。カバーが薄くなり過ぎると前述のように耐久性が低下する。中空部直径が小さくなり過ぎると前述のように慣性モーメントの増大や、打球感の向上という中空部を設けることによる効果が十分に達成できない。中空センターの厚さを含めた中空コアの厚さは好ましくは15mm以下である。
【００１８】
中空コア(5)が中空センター(2)および中間コア層(3)から構成される場合は、中空センターの厚さは4.0〜12.5mmであることが好ましい。中空センター厚さが4.0mmより小さいと、中空センター上にコアゴム層を被覆する工程において中空センターが変形し易くなる。また椀状半球体の内側のみを加硫して、その外側の部分を半加硫または未加硫とするのが困難となる。従って、そのような椀状半球体を用いた場合は椀状半球体どうしの加硫接着が困難となる。よって中空センターの厚さは、好ましくは5.0mm以上、更に好ましくは6.0mm以上である。また、中空センター厚さを12.5mmより大きくすると、中空部側のみ加硫された椀状半球体を２つ接合して加硫し、中空センターを作製する工程において、加硫によるゴムの膨張量が大きくなって中空センターが変形し易くなる。従って、中空部の真球度を更に向上するためには、中空センターの厚さは、10mm以下、更に好ましくは8.0mm以下である。
【００１９】
次いで、上記中空コア上にはカバーを被覆する。カバーはソリッドゴルフボールのカバー材として通常使用されるアイオノマー樹脂やバラタで形成することができ、また少量の他の樹脂を加えてもよい。アイオノマー樹脂としては、エチレン-(メタ）アクリル酸の共重合体中のカルボン酸の一部を金属イオンで中和したもの、またはその混合物が用いられる。上記の中和する金属イオンとしては、アルカリ金属イオン、例えばＮaイオン、Ｋイオン、Ｌiイオン等；２価金属イオン、例えばＺnイオン、Ｃaイオン、Ｍgイオン等；３価金属イオン、例えばＡlイオン、Ｎdイオン等；およびそれらの混合物が挙げられるが、Ｎaイオン、Ｚnイオン、Ｌiイオン等が反発性、耐久性等からよく用いられる。アイオノマー樹脂の具体例としては、それだけに限定されないが、ハイミラン1557、1605、1652、1705、1706、1707、1855、1856(三井デュポンポリケミカル社製)、IOTEC 7010、8000(エクソン(Exxon)社製)等を例示することができる。
【００２０】
また、上記カバー用組成物には、硫酸バリウム等の充填材や着色のために二酸化チタン等の添加物や、その他の添加剤、例えば紫外線吸収剤、光安定剤並びに蛍光材料または蛍光増白剤等を、ゴルフボールカバーによる所望の特性が損なわれない範囲で含有していてもよいが、通常、着色剤の配合量は0.1〜0.5重量部が好ましい。
【００２１】
本発明のカバーは、ゴルフボールのカバーの形成に使用されている一般に公知の方法、例えば射出成形、プレス成型等により形成される。カバーを被覆する際に通常、ディンプルと呼ばれるくぼみを多数表面上に形成する。本発明のゴルフボールは美観を高め、商品価値を上げるために、通常ペイントで被覆され、市場に投入される。カバーの厚さは１〜４mmであることが好ましい。カバーの厚さが１mmより小さいと、カバーの強度が不足し、得られたゴルフボールの耐久性が低下し易いため、更に好ましくは1.5mm以上である。カバーの厚さが４mmを越えると、得られたゴルフボールの打球感が悪くなるため、更に好ましくは３mm以下である。尚、カバーは２層以上のカバー層から構成されていてもよい。
【００２２】
本発明の方法により、真球の中空部を有し、かつ耐久性に優れ、反発性能を損なうことなく、打撃時のフィーリングを向上した中空ゴルフボールを提供する。
【００２３】
【実施例】
本発明を実施例により更に詳細に説明する。但し、本発明はこれら実施例に限定されるものではない。
【００２４】
実施例１
中空コアの作製
以下の表１の配合Ａのゴム組成物により、図３に示すような半球金型(31)と中子金型(32)を用いて、内側面のみ加硫した椀状半球体を作製した。半球金型(31)は鉄製で上下から圧縮蒸気プレスで加熱加圧することができる。中子金型(32)において、金属薄板(34)の中にはヒーター(36)があり、低熱伝導部(33)はテフロン製であり、電流を流すことにより金属薄板(34)のみ加熱することができ、上記椀状半球体の内側面のみ加硫することができる。半球金型(31)と中子金型(32)の中に上記配合物を挿入し、上下プレスは120℃になるように設定し、金属薄板(34)部が160℃になるようにして15分間加硫し、ゴム厚11.7mm、外径38.4mmの椀状半球体を作製した。その後、中子金型(32)を取り除き、上記の椀状半球体２個を合わせて、160℃で15分間加硫して、球状中空センターを得た。この半球の中空センターを中空コアとした。
【００２５】
【表１】
0003888748.tif 000002
【００２６】
上記の得られた中空コアを、以下の表２に示すカバー配合でインジェクション成形後、２液硬化型のウレタンペイントで被覆して直径43mmの中空ゴルフボールを得た。金属薄板(34)の外径、即ち中空部直径は15mmであった。
【００２７】
【表２】
0003888748.tif 000003
【００２８】
(注1)日本合成ゴム社製ハイシス-1,4-ポリブタジエン
（シス-1,4構造96％含有）
(注2)三井デュポンポリケミカル(株)製ナトリウムイオン中和型
エチレン-メタアクリル酸共重合体系アイオノマー樹脂
(注3)三井デュポンポリケミカル(株)製亜鉛イオン中和型
エチレン-メタアクリル酸共重合体系アイオノマー樹脂
【００２９】
比較例１
上記の表１の配合Ｂのゴム組成物を、中子金型(32)を用いずに図６のような金型の中に挿入して160℃で30分間加硫して、中空部を有さない直径38.4mmの球状コアを得た。得られたコア上に、上記の表２に示す配合のカバー組成物をインジェクション成形後、２液硬化型のウレタンペイントで被覆して直径43mmの中実ゴルフボールを得た。
【００３０】
比較例２
上記の表１の配合Ａのゴム組成物を、半球金型(31)および図４に示す中子金型(37)を用いて、160℃で30分間加硫後、接着剤で２つを貼り合わせて、中空部直径15mm、ゴム厚11.7mm、外径38.4mmの中空コアを得た。得られたコア上に、上記の表２に示す配合のカバー組成物をインジェクション成形後、２液硬化型のウレタンペイントで被覆して直径43mmの中空ゴルフボールを得た（サイズは実施例１と同様）。
【００３１】
実施例２
中空センターの作製
上記の表１の配合Ａのゴム組成物により、所定寸法の図３に示すような半球金型(31)と中子金型(32)を用いて、中空部側のみ加硫した椀状半球体を作製した。半球金型(31)は鉄製で上下から圧縮蒸気プレスで加熱加圧することができる。中子金型(32)において、金属薄板(34)の中にはヒーター(36)があり、低熱伝導部(33)はテフロン製であり、電流を流すことにより金属薄板(34)のみ加熱することができ、上記椀状半球体の中空部側のみ加硫することができる。半球金型(31)と中子金型(32)の中に上記配合物を挿入し、上下プレスは120℃になるように設定し、金属薄板(34)部が160℃になるようにして３分間加硫し、ゴム厚５mm、外径25mmの椀状半球体を作製した。その後、中子金型(32)を取り除き、上記の椀状半球体２個を合わせて、160℃で10分間加硫して、中空部直径15mm、外径25mmの球状中空センターを作製した。
【００３２】
中間コア層用の椀状半球体の作製
上記の表１の配合Ａのゴム組成物により、所定寸法の図５に示すような半球金型(51)と中子金型(52)とを用いて、160℃で２分間予備成形して、中間コア層形成用の椀状半球体(53)を作製した。
【００３３】
中空コアの作製
上記の得られた中間コア層形成用の２つの椀状半球体の中に、上記の得られた中空センターを配置し、これを所定寸法の図６に示すような金型内に入れ、165℃で20分間加硫プレスして、直径38.4mmおよび中空部直径15mmの中空コアを作製した。
【００３４】
比較例３
中空センターの作製
上記の表１の配合Ａのゴム組成物により、所定寸法の図５に示すような半球金型(51)と中子金型(52)とを用いて、160℃で２分間予備成形して、ゴム厚さ５mmおよび外径25mmの椀状半球体を作製した。次いで、所定寸法の図６のような金型を使用して、上記椀状半球体２つを合わせて、165℃で10分間加硫して接着し、中空部直径15mm、外径25mmの球状の中空センターを作製した。
【００３５】
中間コア層用の椀状半球体の作製
上記の表１の配合Ａのゴム組成物により、所定寸法の図５に示すような半球金型(51)と中子金型(52)とを用いて、160℃で２分間予備成形して、中間コア層形成用の椀状半球体(53)を作製した。
【００３６】
中空コアの作製
上記の得られた中間コア層形成用の２つの椀状半球体の中に、上記の得られた中空センターを配置し、これを所定寸法の図６に示すような金型内に入れ、165℃で20分間加硫プレスして、直径38.4mmおよび中空部直径15mmの中空コアを作製した。
【００３７】
比較例４
中空センターの作製
上記の表１の配合Ａのゴム組成物により、所定寸法の図５に示すような半球金型(51)と中子金型(52)とを用いて、165℃で10分間加硫して、ゴム厚さ５mmおよび外径25mmの椀状半球体を作製した。上記椀状半球体２つを、接着剤を用いて貼り合わせて、中空部直径15mm、外径25mmの球状の中空センターを作製した。
【００３８】
中間コア層用の椀状半球体の作製
上記の表１の配合Ａのゴム組成物により、所定寸法の図５に示すような半球金型(51)と中子金型(52)とを用いて、160℃で２分間予備成形して、中間コア層形成用の椀状半球体(53)を作製した。
【００３９】
中空コアの作製
上記の得られた中間コア層形成用の２つの椀状半球体の中に、上記の得られた中空センターを配置し、これを所定寸法の図６に示すような金型内に入れ、165℃で20分間加硫プレスして、直径38.4mmおよび中空部直径15mmの中空コアを作製した。
【００４０】
実施例３
中空センターの作製
上記の表１の配合Ａのゴム組成物により、所定寸法の図５に示すような半球金型(51)と中子金型(52)とを用いて、160℃で２分間予備成形して、ゴム厚さ５mmおよび外径25mmの椀状半球体を作製した。所定寸法の図２のような加熱金型を椀状半球体の中空部側の面に接触させて、上記椀状半球体の中空部側のみを加硫させた。上記椀状半球体２つを合わせて、165℃で10分間加硫し、全体を加硫することにより接合面を加硫接着して、中空部直径15mm、外径25mmの球状の中空センターを作製した。
【００４１】
中間コア層用の椀状半球体の作製
上記の表１の配合Ａのゴム組成物により、所定寸法の図５に示すような半球金型(51)と中子金型(52)とを用いて、160℃で２分間予備成形して、中間コア層形成用の椀状半球体(53)を作製した。
【００４２】
中空コアの作製
上記の得られた中間コア層形成用の２つの椀状半球体の中に、上記の得られた中空センターを配置し、これを所定寸法の図６に示すような金型内に入れ、165℃で20分間加硫して、直径38.4mmおよび中空部直径15mmの中空コアを作製した。
【００４３】
得られた各ゴルフボールについて、真球度、反発係数、および耐久性について評価を行い、その結果を表３に示す。試験方法は以下の通り行った。
【００４４】
（試験方法）
▲１▼真球度
上記のように得られたボール100個について、ＣＴスキャンにより写真を撮り中空部が真円になっているか評価する。評価基準は以下の通りとした。
評価基準
○ … 縦と横の長さの差が１mm未満
△ … 縦と横の長さの差が１〜３mm
× … 縦と横の長さの差が３mmより大きい
▲２▼反発係数
静止しているゴルフボールに200g鉄塊を速度40m/秒で衝突させ、衝突後の上記鉄塊およびゴルフボールの速度を測定し、それぞれの速度および重量からゴルフボールの反発係数を算出した。
▲３▼耐久性
ツルーテンパー社製スイングロボットにドライバーを取付け、ゴルフボールをヘッドスピード45m/秒で100回打撃後に割れた個数で表した（全10個）。
【００４５】
（試験結果）
【表３】
0003888748.tif 000004
【００４６】
以上の結果より、本発明の中空ソリッドゴルフボール製造方法を用いると、ほぼ真球の中空部を有し、中実ボールと同等の反発特性、耐久性を有するゴルフボールが得られる。比較例２および４は全体加硫された椀状半球体を接着剤で接合しているため、接合部分の接着力が低く、ゴルフボール打撃時に接着面で割れてしまい耐久性が悪い。比較例３は予備成形した中空センター用の椀状半球体を２つ接合して金型内で加硫を行っているために、中空センター用のゴム配合物の膨張により、中空センターが変形し、中空部が真球形状になっていない。これに対して、実施例１〜３は、中空部側のみを加硫し、その外側の部分が半加硫の椀状半球体を２つ合わせて金型内で全体加硫して接着しているため、全体加硫する工程において、椀状半球体の中空部の加硫された部分が中空センターの変形を防止し、中空部の真球度も良好となっており、また、同じゴム組成物どうしを加硫接着しているため、接合面の接着強度も高く、得られたゴルフボールの耐久性も良好である。
【００４７】
【発明の効果】
本発明によれば、中空部が真球であり、かつ耐久性に優れ、反発性能を損なうことなく、衝撃力が小さく打撃時のフィーリングが良好な中空ゴルフボールおよびその製造方法を提供する。
【図面の簡単な説明】
【図１】  本発明の中空ゴルフボールの製造方法に用いる金型の概略断面図である。
【図２】  図１の本発明の中空ゴルフボールの製造方法に用いる金型の中子金型(12)の概略断面図である。
【図３】  本発明の中空ゴルフボールの製造方法に用いる金型の好ましい態様の概略断面図である。
【図４】  本発明の比較例２に用いる金属一体中子金型(37)の概略断面図である。
【図５】  本発明の中空ゴルフボールの製造方法に用いる金型の概略断面図である。
【図６】  本発明の中空ゴルフボールの製造方法に用いる金型の概略断面図である。
【図７】  本発明の中空ゴルフボールの１つの態様の概略断面図である。
【符号の説明】
１ … 中空部
２ … 中空センター
３ … 中間コア層
４ … カバー
５ … 中空コア
11、31、51 … 半球金型
12、32、52 … 中子金型
13、33… 低熱伝導部
14、34 … 金属薄板
15、35 … 中子中空部
16、36 … ヒーター
37 … 金属一体中子金型
53 … 椀状半球体
【図１】
0003888748.tif 000005
【図２】
0003888748.tif 000006
【図３】
0003888748.tif 000007
【図４】
0003888748.tif 000008
【図５】
0003888748.tif 000009
【図６】
0003888748.tif 000010
【図７】
0003888748.tif 000011